(57)【要約】【課題】半導体装置の素子分離特性を向上させることが可能な技術を提供する。【解決手段】シリコン層１と、化合物半導体層２と、半導体層３とがこの順で積層された半導体基板１００に素子分離構造１０ａが設けられている。素子分離構造１０ａは、溝４と、半導体膜５と、絶縁膜６，７とから成る。溝４は半導体層３を貫通し、化合物半導体層２の内部にまで延びている。半導体膜５は溝４の表面に設けらており、絶縁膜６は半導体膜５上に設けられている。絶縁膜７は絶縁膜６上に設けられており、溝４を充填している。溝４によって露出された化合物半導体層２と絶縁膜６との間には半導体膜５が介在しているため、絶縁膜６を半導体膜５を熱酸化して形成する場合でも化合物半導体層２が直接熱酸化されることがない。【選択図】        図２
2005005580.tif 000002
【特許請求の範囲】
【請求項１】
化合物半導体層と、前記化合物半導体層上に設けられ、前記化合物半導体層と共にヘテロ接合を形成する半導体層とを有する半導体基板と、
前記半導体基板に設けられ、前記半導体基板に素子形成領域を区分する素子分離構造と、
前記素子形成領域に設けられた半導体素子と
を備え、
前記素子分離構造は、
前記半導体層をその厚さ方向に貫通し、さらに前記化合物半導体層の内部にまで延びる溝と、
前記溝の表面に設けられた半導体膜と、
前記半導体膜上に設けられた第１の絶縁膜と、
前記第１の絶縁膜上に設けられ、前記溝を充填する第２の絶縁膜と
を有する、半導体装置。
【請求項２】
前記半導体層の上面と前記半導体膜の上端面とは連続しており、かつそれらの成す角度は鈍角であって、
前記半導体素子はＭＯＳトランジスタであって、
前記ＭＯＳトランジスタのゲート電極は、前記素子形成領域における前記半導体層及び前記素子分離構造の上に位置している、請求項１に記載の半導体装置。
【請求項３】
前記素子形成領域における前記半導体層の上面上に部分的に設けられ、前記素子分離構造の前記半導体膜と接続されている第２の半導体膜を更に備え、
前記半導体素子はＭＯＳトランジスタであって、
前記ＭＯＳトランジスタのゲート絶縁膜は、前記第２の半導体膜の上面及び側面の上に設けらている、請求項１に記載の半導体装置。
【請求項４】
前記素子形成領域における前記半導体層の上面上に設けられた第２の半導体膜を更に備える、請求項１に記載の半導体装置。
【発明の詳細な説明】
【０００１】
【発明の属する技術分野】
この発明は、素子分離構造を備える半導体装置に関する。
【０００２】
【従来の技術】
近年、ＣＭＯＳデバイスの高速化を図る上で最も重要である、シリコン基板に形成されたＭＯＳトランジスタの駆動能力の向上が困難になりつつある。これを打破する手法として、シリコン（Ｓｉ）とシリコン・ゲルマニウム（ＳｉＧｅ）とで形成されるヘテロ接合を利用してＭＯＳトランジスタを形成する方法が提案されている。
【０００３】
非特許文献１によれば、格子緩和させたシリコン・ゲルマニウム層（以後「ＳｉＧｅ層」と呼ぶ）をシリコン基板上に形成し、このＳｉＧｅ層の上に格子整合させながらシリコン層（以後「Ｓｉ層」と呼ぶ）を形成すると、Ｓｉ層は引っ張り歪を有する。この引っ張り歪を有するＳｉ層（以後「歪Ｓｉ層」と呼ぶ）をチャネルに利用するＭＯＳトランジスタ（以後「歪ＳｉチャネルＭＯＳトランジスタ」と呼ぶ）は、歪の無いシリコン層をチャネルに利用するＭＯＳトランジスタに比べて、反転層での高い電子移動度と正孔移動度を有する。そのため、ＭＯＳトランジスタに歪ＳｉチャネルＭＯＳトランジスタを採用することによって、ＭＯＳトランジスタの駆動能力と、ＣＭＯＳデバイスの動作速度を向上させることができる。
【０００４】
また非特許文献２では、ｎ型の不純物が導入されたＳｉＧｅ層の上に不純物が導入されていないイントリンシックな歪Ｓｉ層を形成し、その歪Ｓｉ層をチャネルとして利用する変調ドープ型のｎチャネルＭＯＳトランジスタと、不純物が導入されていないＳｉＧｅ層の上に、同じく不純物が導入されていない歪Ｓｉ層を形成し、ＳｉＧｅ層をチャネルとして利用するｐチャネルＭＯＳトランジスタとを備えるＣＭＯＳデバイスが提案されている。
【０００５】
非特許文献２で提案されているＣＭＯデバイスでは、ｎチャネルＭＯＳトランジスタ及びｐチャネルＭＯＳトランジスタの両方ともにチャネルに不純物が導入されておらず、また歪Ｓｉ層よりもＳｉＧｅ層のほうが高い正孔移動度を得ることができるため、ｎチャネルＭＯＳトランジスタ及びｐチャネルＭＯＳトランジスタともに歪Ｓｉ層をチャネル層として利用しているＣＭＯＳデバイスよりも、非特許文献２のＣＭＯＳデバイスの方が、その動作速度を向上させることができる。
【０００６】
また非特許文献３には、ＳｉとＳｉＧｅとで形成される超格子をチャネルとして利用するＣＭＯＳデバイスが提案されている。
【０００７】
このように、現在提案されているヘテロ接合をチャネルに利用するＣＭＯＳデバイスでは、ＳｉＧｅ層や、シリコン・ゲルマニウム・カーボン層（以後「ＳｉＧｅＣ層」と呼ぶ）などの化合物半導体層が用いられている。なお、ＳｉＧｅ層を熱酸化した際に生じる現象が非特許文献４に記載されている。また、半導体素子間を分離する素子分離構造に関する技術が特許文献１に開示されている。
【０００８】
【特許文献１】
特開平１１−２３３６１０号公報
【非特許文献１】
Ｋｅｒｎ（Ｋｉｍ）Ｒｉｍ  ｅｔ  ａｌ．，“Ｆａｂｒｉｃａｔｉｏｎ  ａｎｄ  Ａｎａｌｙｓｉｓ  ｏｆ  Ｄｅｅｐ  Ｓｕｂｍｉｃ          ｒｏｎ  Ｓｔｒａｉｎｅｄ−Ｓｉ  Ｎ−ＭＯＳＦＥＴ’ｓ”，ＩＥＥＥ  Ｔｒａｎｓａｃｔｉｏｎｓ  ｏｎ  Ｅｌｅｃｔｒｏｎ  Ｄｅ          ｖｉｃｅｓ，２０００，Ｖｏｌ．４７，Ｎｏ．７，ｐｐ．１４０６−１４１５
【非特許文献２】
Ｋ．Ｉｓｍａｉｌ，“Ｓｉ／ＳｉＧｅ  Ｈｉｇｈ−Ｓｐｅｅｄ  Ｆｉｅｌｄ−Ｅｆｆｅｃｔ  Ｔｒａｎｓｉｓｔｏｒｓ”，Ｉｎｔ          ｅｒｎａｔｉｏａｌ  Ｅｌｅｃｔｒｏｎ  Ｄｅｖｉｃｅｓ  Ｍｅｅｔｉｎｇ  Ｔｅｃｈｎｉｃａｌ  Ｄｉｇｅｓｔ，１９９５，ｐｐ．          ５０９−５１２
【非特許文献３】
Ｊ．Ａｌｉｅｕ  ｅｔ  ａｌ．，“Ｍｕｌｔｉｐｌｅ  ＳｉＧｅ  ｗｅｌｌ：  ａ  ｎｅｗ  ｃｈａｎｎｅｌ  ａｒｃｈｉｔｅｃｔｕｒ          ｅ  ｆｏｒ  ｉｍｐｒｏｖｉｎｇ  ｂｏｔｈ  ＮＭＯＳ  ａｎｄ  ＰＭＯＳ  ｐｅｒｆｏｒｍａｎｃｅｓ”，Ｓｙｍｐ．  ＶＬＳＩ  Ｔ          ｅｃｈ．  Ｄｉｇｅｓｔ，２０００，ｐ．１３０，１３１
【非特許文献４】
Ｄ．Ｋ．Ｎａｙａｋ  ｅｔ  ａｌ．，“Ｉｎｔｅｒｆａｃｅ  ｐｒｏｐｅｒｔｉｅｓ  ｏｆ  ｔｈｉｎ  ｏｘｉｄｅｓ  ｇｒｏｗｎ  ｏ          ｎ  ｓｔｒａｉｎｅｄ  ＧｅｘＳｉ１−ｘ  ｌａｙｅｒ”，Ｊ．Ａｐｐｌ．Ｐｈｙｓ．，１９９４，Ｖｏｌ．７６，Ｎｏ．２，          ｐｐ．９８２−９８８
【０００９】
【発明が解決しようとする課題】
上記非特許文献４では、ＳｉＧｅ層を熱酸化してシリコン酸化膜を形成した場合、シリコン酸化膜中からゲルマニウムが吐き出されて、ＳｉＧｅ層とシリコン酸化膜との界面にゲルマニウムが偏析し、この界面での界面準位密度や、シリコン酸化膜中での固定電荷が増加する現象が報告されている。
【００１０】
一方、現在の半導体装置における素子分離構造の主流であるトレンチ分離構造では、シリコン基板に溝を形成した後に、露出したシリコン基板の内面を熱酸化することによって、溝の表面に熱酸化膜し、その後に絶縁膜で溝を充填している。
【００１１】
溝の表面を熱酸化せずに溝を絶縁膜で充填した場合には、絶縁膜とシリコン基板との界面準位密度が増加するため、その増加を抑えて半導体素子のリーク電流を低減するために溝の表面に熱酸化膜を形成している。
【００１２】
上記のようなヘテロ接合を利用する半導体装置においてトレンチ分離構造を採用した場合、上層の歪Ｓｉ層の膜厚が薄いため、トレンチ分離構造の溝によってＳｉＧｅ層やＳｉＧｅＣ層が露出する。そのため、露出したＳｉＧｅ層やＳｉＧｅＣ層が熱酸化される。従って、ＳｉＧｅ層などのゲルマニウムを含む化合物半導体層と、トレンチ分離構造の熱酸化膜との界面にゲルマニウムが偏析して、その界面における界面準位密度が増加したり、熱酸化膜中の固定電荷が増加する。その結果、半導体装置における素子分離特性が低下することがある。
【００１３】
そこで、本発明は上述の問題に鑑みて成されたものであり、半導体素子のリーク電流を低減するとともに、半導体装置の素子分離特性を向上させることが可能な技術を提供することを目的とする。
【００１４】
【課題を解決するための手段】
この発明の半導体装置は、化合物半導体層と、前記化合物半導体層上に設けられ、前記化合物半導体層と共にヘテロ接合を形成する半導体層とを有する半導体基板と、前記半導体基板に設けられ、前記半導体基板に素子形成領域を区分する素子分離構造と、前記素子形成領域に設けられた半導体素子とを備え、前記素子分離構造は、前記半導体層をその厚さ方向に貫通し、さらに前記化合物半導体層の内部にまで延びる溝と、前記溝の表面に設けられた半導体膜と、前記半導体膜上に設けられた第１の絶縁膜と、前記第１の絶縁膜上に設けられ、前記溝を充填する第２の絶縁膜とを有する。
【００１５】
【発明の実施の形態】
実施の形態１．
図１は本発明の実施の形態１に係る半導体装置の構造を示す平面図であって、図２は図１の矢視Ａ−Ａにおける断面図である。図１，２に示されるように、本実施の形態１に係る半導体装置は半導体基板１００を備えている。半導体基板１００は、シリコン基板１と、化合物半導体層２と、半導体層３とで構成されており、化合物半導体層２は例えばＳｉＧｅ層であって、半導体層３は例えばＳｉ層である。シリコン基板１、化合物半導体層２及び半導体層３はこの順で積層されており、化合物半導体層２と半導体層３とでヘテロ接合を形成している。その結果、半導体層３は歪Ｓｉ層となっている。
【００１６】
半導体基板１００には素子分離構造１０ａが形成されており、素子分離構造１０ａによって半導体基板１００に複数の素子形成領域６０が区分されている。各素子形成領域６０にはＭＯＳトランジスタ５０が形成されている。このＭＯＳトランジスタ５０は、例えば、半導体層３をチャネルに利用する歪ＳｉチャネルＭＯＳトランジスタである。
【００１７】
素子分離構造１０ａは、溝４と、半導体膜５と、絶縁膜６，７とを備えている。溝４は半導体層３を貫通し、さらに化合物半導体層２の内部にまで延びている。なお本実施の形態１では、溝４は化合物半導体層２を貫通していない。
【００１８】
半導体膜５は溝４の表面上に設けられており、溝４によって露出している化合物半導体層２の内面の全領域と接触し、更に溝４によって露出している半導体層３の内側面と部分的に接触している。また、半導体層３のみならず半導体膜５も引っ張り歪を有している。
【００１９】
絶縁膜６は半導体膜５上に設けられており、溝４によって露出している半導体層３の内側面のうち、半導体膜５と接触していない部分と接触している。
【００２０】
絶縁膜７は絶縁膜６上に設けられており溝４を充填している。半導体膜５は例えばシリコン膜から成り、絶縁膜６，７は例えばシリコン酸化膜から成る。
【００２１】
ＭＯＳトランジスタ５０のソース領域５１とドレイン領域５２とは、半導体基板１００の上面内に設けられている。ソース領域５１とドレイン領域５２とは、半導体層３を貫通し、化合物半導体層２の内部にまで達している。ＭＯＳトランジスタ５０のゲート電極５３は、ソース領域５１とドレイン領域５２とで挟まれた半導体層３の上面上に、ゲート絶縁膜５４を介して形成されている。また、ゲート電極５３は、素子形成領域６０間の素子分離構造１０ａ上にも設けられている。
【００２２】
本実施の形態１に係る半導体装置は分離幅Ｗ０を有している。この分離幅Ｗ０は、互いに隣り合う素子形成領域６０間の平面視上での距離であり、更に素子形成領域６０間の溝４の幅でもある。また、ＭＯＳトランジスタ５０は設計チャネル幅Ｗ１を有している。なお、ＭＯＳトランジスタ５０のチャネル電流は、図１においては紙面の上下方向に流れ、図２において紙面に対して垂直な方向に流れる。
【００２３】
このように本実施の形態１に係る半導体装置では、溝４の表面に形成された半導体膜５上に絶縁膜６が設けられているため、溝４によって露出された化合物半導体層２と絶縁膜６との間には半導体膜５が介在する。そのため、半導体膜５を熱酸化して絶縁膜６を形成する場合であっても、溝４によって露出している化合物半導体層２が直接酸化されることを抑制することができる。従って、化合物半導体層２にゲルマニウム等の元素が含まれる場合であっても、かかる元素が、半導体層３、化合物半導体層２及び半導体膜５から成る半導体領域８０と、絶縁膜６，７から成る絶縁体領域９０との界面に偏析することを抑制できる。その結果、半導体領域８０と絶縁体領域９０との界面での界面準位密度の増加を抑制でき、ＭＯＳトランジスタ５０のリーク電流を低減できる。
【００２４】
更に、絶縁膜６中の固定電荷の増加を抑制することができるため、半導体装置での素子分離特性が向上する。
【００２５】
次に図１，２に示される半導体装置の製造方法について説明する。図３〜８は本実施の形態１に係る半導体装置の製造方法を工程順に示す断面図であって、図１の矢視Ａ−Ａに相当する位置での断面図である。まず図３に示されるように、半導体基板１００上に、熱酸化膜２１及びシリコン窒化膜２２から成る保護膜２５を形成する。具体的には、半導体層３の上面を熱酸化して半導体層３の上面上に熱酸化膜２１を形成し、その後、熱酸化膜２１上にシリコン窒化膜２２を形成する。熱酸化膜２１の膜厚は例えば１００ｎｍ以下に設定され、シリコン窒化膜２２の膜厚は例えば８０〜３００ｎｍ程度に設定される。
【００２６】
次に、所定の開口パターンを有するレジスト（図示せず）を保護膜２５の上に形成する。そして、このレジストをマスクに用いて、シリコン窒化膜２２と熱酸化膜２１との一部をドライエッチング法などを用いて選択的に除去する。これにより、保護膜２５にその厚さ方向に貫通する開口部２２ａが形成され、半導体層３の上面が部分的に露出する。その後、レジストを除去する。
【００２７】
次に図４に示されるように、保護膜２５をマスクに用いて、半導体基板１００の厚さ方向にエッチングレートの高い異方性ドライエッチング法によって、半導体層３及び化合物半導体層２を部分的に除去する。これにより、開口部２２ａによって露出された半導体基板１００が部分的に除去されて、半導体基板１００に溝４が形成される。また、溝４が半導体基板１００に形成されることにより、半導体基板１００に複数の素子形成領域６０が区分される。溝４を形成する際に使用される異方性ドライエッチング法では、例えば塩素と酸素との混合ガスが用いられる。また、溝４の深さは例えば２００〜４００ｎｍ程度に設定される。ここで、溝４の深さは最小の分離幅Ｗ０によって変化するが、その最小の分離幅Ｗ０が１４０ｎｍ以下の場合には、溝４の深さは約３００ｎｍ以下となる。
【００２８】
なお、溝４を形成する際には半導体基板１００の厚さ方向にエッチングレートが高い異方性エッチング法が用いられるため、溝４の幅と開口部２２ａの幅とはほぼ同じである。
【００２９】
次に図５に示されるように、選択エピタキシャル成長法を用いて溝４の表面に半導体膜５を形成する。この選択エピタキシャル成長法では、例えば、雰囲気ガスとしてＳｉ２Ｈ６（シジラン）またはＳｉ２Ｈ６とＣｌ２（塩素）との混合ガスを用いる。そして、例えば、雰囲気圧力が１×１０−２〜１Ｐａ、半導体基板１００の温度が５００〜７００℃という条件で、ＵＨＶ−ＣＶＤ法を用いて半導体膜５を形成する。
【００３０】
なお、ＵＨＶ−ＣＶＤ法の代わりにＬＰ−ＣＶＤ法などの別のＣＶＤ法を用いても良い。また、半導体膜５にボロン（Ｂ）、インジウム（Ｉｎ）、窒素（Ｎ）、リン（Ｐ）、ヒ素（Ａｓ）、アンチモン（Ｓｂ）などの不純物を添加しても良い。更に、半導体膜５の上端部５ａと底部５ｂに素子形成領域６０の導電型とは逆の導電型の不純物をイオン注入法により導入してもよい。これにより、後の工程で形成されるＭＯＳトランジスタ５０のソース領域５１あるいはドレイン領域５２からの空乏層の延びが抑制され、素子分離構造１０ａの分離特性が向上し、ＭＯＳトランジスタ５０の性能が向上する。
【００３１】
次に図６に示されるように、半導体膜５の露出面を熱酸化して、半導体膜５の露出面に絶縁膜６を形成する。絶縁膜６の膜厚は、半導体膜５がすべて熱酸化されて絶縁膜６が半導体基板１００にまで侵入しないような値に設定される。つまり、半導体膜５に対する熱酸化処理は、半導体基板１００が熱酸化されない条件で行われる。言い換えれば、熱酸化が半導体膜５においてのみ進行するような条件で熱酸化処理を行う。この条件は、熱酸化時間を制御すること、酸化性雰囲気中に窒素ガスを混入し希釈状態で熱酸化を行うこと、熱酸化温度を比較的低温に設定することなどによって設定することができる。このように、熱酸化される領域を半導体膜５のみにすることにより、化合物半導体層２が熱酸化されることがなく、絶縁膜６と化合物半導体層２とが接触することがない。
【００３２】
なお、半導体膜５はこのように熱酸化されるため、その膜厚は、上記熱酸化処理を行える値が確保されていればよい。例えば、分離幅Ｗ０が１００〜２００ｎｍの場合、半導体膜５の膜厚は２〜７０ｎｍ程度に設定する。この値は、絶縁膜６の膜厚が熱酸化によって酸化される半導体膜５の膜厚のおよそ２倍になることをも考慮した値である。
【００３３】
次に図７に示されるように、溝４を充填するシリコン酸化膜１７を絶縁膜６及び保護膜２５の上に形成する。このシリコン酸化膜１７はＴＥＯＳなどを原材料として用いたＣＶＤ法や、ＳｉＨ４などを原材料として用いたバイアスＣＶＤ法を用いて形成される。
【００３４】
次に、保護膜２５の上層のシリコン窒化膜２２を停止層として用いて、保護膜２５の上面上のシリコン酸化膜１７をドライエッチング法やＣＭＰ法などを用いて除去する。これにより、図８に示されるように、シリコン酸化膜１７から成り、溝４を充填する絶縁膜７が絶縁膜６上に形成される。絶縁膜７の上面は平坦であり、保護膜２５の上面とほぼ同じ高さである。
【００３５】
その後、保護膜２５のシリコン窒化膜２２を熱リン酸などを用いたウェットエッチング法により除去し、熱酸化膜２１をフッ酸水溶液などを用いたウェットエッチング法により除去する。そして、ＭＯＳトランジスタ５０のウェル領域（図示せず）と、ゲート絶縁膜５４と、ソース領域５１及びドレイン領域５２と、ゲート電極５３とを順次形成して、複数の素子形成領域６０のそれぞれにＭＯＳトランジスタ５０を形成する。これにより、図１，２に示される半導体装置が得られる。
【００３６】
このように本実施の形態１に係る半導体装置の製造方法では、化合物半導体層２を熱酸化することなく、半導体膜５を熱酸化して絶縁膜６を形成しているため、化合物半導体層２にゲルマニウム等の元素が含まれる場合であっても、かかる元素が、半導体領域８０と絶縁体領域９０との界面に偏析することを抑制できる。従って、半導体領域８０と絶縁体領域９０との界面での界面準位密度の増加を抑制でき、ＭＯＳトランジスタ５０のリーク電流を低減できる。更に、絶縁膜６中の固定電荷の増加を抑制することができるため、半導体装置での素子分離特性を向上することができる。
【００３７】
なお本実施の形態１では、本発明を歪ＳｉチャネルＭＯＳトランジスタを備える半導体装置に適用する例を示したが、非特許文献２に示されているような、ＳｉＧｅ層をチャネルとして利用するＭＯＳトランジスタや、非特許文献３に示されているような、ＳｉとＳｉＧｅとで形成される超格子をチャネルとして利用するＭＯＳトランジスタを備える半導体装置にも本発明を適用することができる。
【００３８】
また、化合物半導体層２としてＳｉＧｅ層を採用したが、その替わりにＳｉＧｅＣ層や、ガリウム・ヒ素（ＧａＡｓ）層などを採用しても良い。
【００３９】
実施の形態２．
図９は本発明の実施の形態２に係る半導体装置の構造を示す断面図であって、図１０は図９の部分Ｂを拡大して示す断面図である。本実施の形態２に係る半導体装置は、上述の実施の形態１に係る半導体装置において、素子分離構造１０ａの替わりに素子分離構造１０ｂを備えるものである。そして、素子分離構造１０ｂは、実施の形態１に係る素子分離構造１０ａにおいて、半導体膜５及び絶縁膜６の形状が異なるものである。なお、図９は上述の図１の矢視Ａ−Ａに相当する位置での断面図である。
【００４０】
図９，１０に示されるように、溝４の表面に設けられている半導体膜５は、溝４によって露出している化合物半導体層２の内面の全領域と、溝４によって露出している半導体層３の内側面の全領域とに接触している。半導体膜５の上端面１５は、半導体基板１００の厚さ方向に垂直な方向に対して傾斜する傾斜面を成しており、半導体層３の上面１３と連続している。そして、半導体膜５の上端面１５と、半導体層３の上面１３とが成す角度θは鈍角である。
【００４１】
半導体膜５上に設けられた絶縁膜６は、実施の形態１とは異なり、溝４によって露出している半導体層３の内側面とは接触していない。その他の構造については実施の形態１に係る半導体装置と同じであるためその説明は省略する。
【００４２】
このように本実施の形態２に係る半導体装置では、半導体層３の上面１３と半導体膜５の上端面１５とが連続し、かつそれらの成す角度θが鈍角であるため、半導体領域８０における絶縁体領域９０との境界部分に形成される角部１１に、ＭＯＳトランジスタ５０の動作時におけるゲート電極５３からの電界が集中しにくくなる。以下にこの理由について具体的に説明する。
【００４３】
図１１は、図９の部分Ｂに相当する箇所での実施の形態１に係る半導体装置の拡大断面図である。図１１に示されるように、実施の形態１に係る半導体装置では、半導体領域８０の角部１１の角度は９０°である。そして、ゲート電極５３からの電界が半導体領域８０の表面に対して垂直な方向から印加されるため、角部１１のコーナーには、当該コーナーを頂点として９０°（１８０°−９０°）の角度を成す領域からの電界が印加される。このように、角部１１にはゲート電極５３からの電界が集中しやすくＭＯＳトランジスタ５０のリーク電流が増加することがある。
【００４４】
本実施の形態２では、半導体層３の上面１３と半導体膜５の上端面１５との成す角度θが鈍角であるため、つまり角部１１の角度が鈍角であるため、角部１１のコーナーには、当該コーナーを頂点として（１８０°−θ）の角度を成す領域、つまり９０°よりも小さい角度を成す領域からしか電界が印加されない。従って、角部１１に電界が集中しにくく、ＭＯＳトランジスタ５０のリーク電流を実施の形態１に係る半導体装置よりも低減することができる。
【００４５】
次に図９，１０に示される半導体装置の製造方法について説明する。図１２，１３は本実施の形態２に係る半導体装置の製造方法を工程順に示す断面図であり、図９と同様に、図１の矢視Ａ−Ａに相当する位置での断面図である。
【００４６】
まず、上述の実施の形態１に係る製造方法を用いて図４に示される構造を得る。次に図１２に示されるように、選択エピタキシャル成長法を用いて、溝４の表面に半導体膜５を形成する。このとき、半導体膜５の上端部５ａの表面における結晶の面方位が、溝４によって露出された半導体基板１００の内側面における結晶の面方位と異なるように、選択エピタキシャル成長法の条件を調整する。例えば、実施の形態１に係る製造方法の選択エピタキシャル成長法で用いたＳｉ２Ｈ６とＣｌ２の混合ガスの流量比を変更して、雰囲気圧力を１×１０−４〜１×１０−２Ｐａに設定する。そして、半導体基板１００の温度を７００〜８００℃に設定して、ＵＶＨ−ＣＶＤ法により半導体膜５を形成する。このように、雰囲気ガスの流量と、半導体基板１００の温度とを制御することにより、半導体基板１００と異なる面方位を有する半導体膜５を形成することができる。この結果、半導体膜５の上端面が傾斜面となる。
【００４７】
例えば、溝４によって露出された半導体層３及び化合物半導体層２の内側面が（０，０，１）の面方位を有する場合には、半導体膜５の上端部５ａにおける表面が（３，１，１）の面方位のファセットを有するようにすることができる。
【００４８】
なお、実施の形態１と同様に、半導体膜５にボロン、インジウム、窒素、リン、ヒ素、アンチモンなどの不純物を添加しても良いし、素子形成領域６０の導電型とは逆の導電型の不純物をイオン注入法により導入してもよい。
【００４９】
次に図１３に示されるように、半導体膜５の露出面を熱酸化して、半導体膜５上に絶縁膜６を形成する。そして、実施の形態１に係る製造方法と同様にして、絶縁膜７を形成し、保護膜２５を除去した後に、ＭＯＳトランジスタ５０を形成する。これにより図９に示される半導体装置が得られる。
【００５０】
このように本実施の形態２に係る半導体装置の製造方法では、半導体膜５の上端部５ａの表面における面方位を、溝４によって露出した半導体基板１００の内側面の面方位と異ならせることによって、半導体層３の上面１３と半導体膜５の上端面１５との成す角度θを簡単に鈍角にすることができる。従って、半導体領域８０の角部１１に、ゲート電極５３からの電界が集中しにくくなる。その結果、ＭＯＳトランジスタ５０のリーク電流を低減することができる。
【００５１】
実施の形態３．
図１４は本発明の実施の形態３に係る半導体装置の構造を示す平面図である。図１５は図１４の矢視Ｃ−Ｃにおける断面図であって、図１６は図１５の部分Ｄの拡大断面図である。なお図１４では、図面の煩雑さを避けるために、図１５，１６中の半導体膜３５の記載を省略している。本実施の形態３に係る半導体装置は、実施の形態１に係る半導体装置において、基本的には、素子分離構造１０ａの替わりに素子分離構造１０ｃを備え、半導体膜３５を更に備えるものである。そして、素子分離構造１０ｃは、実施の形態１に係る素子分離構造１０ａにおいて、半導体膜５及び絶縁膜６の形状が異なるものである。
【００５２】
図１４〜１６に示されるように、溝４の表面に設けられた半導体膜５は、溝４によって露出している化合物半導体層２の内面の全領域と、溝４によって露出している半導体層３の内側面の全領域とに接触している。
【００５３】
半導体膜３５は、各素子形成領域６０における半導体層３の上面上に部分的に設けられており、半導体膜５と接続されている。また半導体膜３５は、平面視上で素子形成領域６０の周縁に沿って延在している。半導体膜３５は例えばシリコン膜から成り、半導体膜５から素子形成領域６０に向って距離Ｗ２だけ延びている。そして、半導体膜３５の膜厚Ｗ３は例えば２〜７０ｎｍに設定される。半導体膜５上に設けられた絶縁膜６は、実施の形態１とは異なり、溝４によって露出している半導体層３の内側面とは接触していない。
【００５４】
ＭＯＳトランジスタ５０のゲート絶縁膜５４は、ソース領域５１及びドレイン領域５２の間の半導体層３の上面のうち半導体膜３５が設けられていない部分に設けられており、更に半導体膜３５の上面及び側面の上に部分的に設けられている。そして、ゲート絶縁膜５４上にゲート電極５３が設けられている。その他の構造については実施の形態１に係る半導体装置と同じであるためその説明は省略する。
【００５５】
半導体膜３５も半導体層３と同様に引っ張り歪を有しており、ＭＯＳトランジスタ５０のチャネルとして機能する。図１６に示されるように、ゲート電極５３に所定の電圧を印加してＭＯＳトランジスタ５０を動作させると、半導体膜３５と半導体層３にチャネル領域ＣＨが形成される。このチャネル領域ＣＨは、半導体膜３５の上面及び側面と、半導体層３の上面に沿って形成される。そして、半導体膜３５は平面視上で素子形成領域６０の周縁に沿って延在しているため、ＭＯＳトランジスタ５０の実効的なチャネル幅を、設計チャネル幅Ｗ１よりも半導体膜３５の膜厚Ｗ３の２倍の長さだけ長くすることができる。つまり、ゲート絶縁膜５４と接触している半導体膜３５の側面の分だけ、チャネル領域ＣＨを大きくすることができる。
【００５６】
このように本実施の形態３に係る半導体装置によれば、ＭＯＳトランジスタ５０のゲート絶縁膜５４が半導体膜３５の側面上にも設けられているため、ゲート絶縁膜５４と接触している半導体膜３５の側面の分だけ、チャネル領域ＣＨを大きくすることができる。ＭＯＳトランジスタ５０のチャネル領域ＣＨでの電流量はチャネル領域ＣＨの大きさに比例するため、ＭＯＳトランジスタ５０の駆動能力を向上することができる。
【００５７】
次に、図１４〜１６に示される半導体装置の製造方法について説明する。図１７〜１９は本実施の形態３に係る半導体装置の製造方法を工程順に示す断面図であり、図１の矢視Ａ−Ａに相当する位置での断面図である。
【００５８】
まず、上述の実施の形態１に係る製造方法を用いて図４に示される構造を得る。次に図１７に示されるように、フッ酸水溶液などを用いたウェットエッチング法により熱酸化膜２１を選択的にエッチングして、開口部２２ａによって露出されている熱酸化膜２１を部分的に除去する。これにより、開口部２２ａと連通する孔１２が保護膜２５に形成され、孔１２によって素子形成領域６０における半導体層３の上面が部分的に露出する。このとき、ウェットエッチングのエッチング時間を制御することにより、開口部２２ａから素子形成領域６０に向かう方向における孔１２の幅Ｗ４を調整することができる。また、熱酸化膜２１の膜厚Ｗ５は例えば２〜７０ｎｍ程度であり、この熱酸化膜２１の膜厚Ｗ５により孔１２の高さが決定される。つまり、孔１２の高さは熱酸化膜２１の膜厚Ｗ５と同じ値である。
【００５９】
次に図１８に示されるように、実施の形態１と同様にして、選択エピタキシャル成長法を用いて、孔１２によって露出されている半導体層３の上面上と、溝４の表面上とにシリコン膜５５を形成する。このとき、シリコン膜５５の膜厚Ｗ１６を熱酸化膜２１の膜厚Ｗ５よりも厚くすることによって、孔１２をシリコン膜５５で充填する。これにより、孔１２を充填し、シリコン膜５５から成る半導体膜３５が完成する。同時に、溝４上に設けられ、シリコン膜５５から成る半導体膜５が完成する。このとき、上記距離Ｗ２と孔１２の幅Ｗ４とは相互に一致し、半導体膜３５の膜厚Ｗ３と熱酸化膜２１の膜厚Ｗ５とは相互に一致する。なお実施の形態１と同様に、半導体膜５，３５にボロン、インジウム、窒素、リン、ヒ素、アンチモンなどの不純物を添加しても良いし、半導体膜５に素子形成領域６０の導電型とは逆の導電型の不純物をイオン注入法により導入してもよい。
【００６０】
次に図１９に示されるように、半導体膜５の露出面を熱酸化して、半導体膜５上に絶縁膜６を形成する。そして、実施の形態１に係る製造方法と同様にして、絶縁膜７を形成し、保護膜２５を除去した後に、ＭＯＳトランジスタ５０を形成する。このとき、ＭＯＳトランジスタ５０のゲート絶縁膜５４は、半導体膜３５の上面及び側面の上にも形成される。これにより、図１４〜１６に示される半導体装置が得られる。
【００６１】
このように本実施の形態３に係る半導体装置の製造方法によれば、ＭＯＳトランジスタ５０のゲート絶縁膜５４が、素子形成領域６０における半導体層３上の半導体膜３５の側面上にも形成されるため、ゲート絶縁膜５４と接触する半導体膜３５の側面の分だけ、ＭＯＳトランジスタ５０のチャネル領域を大きくすることができる。従って、ＭＯＳトランジスタ５０の駆動能力を向上することができる。
【００６２】
なお本実施の形態３では、孔１２を充填するシリコン膜５５を形成していたが、シリコン膜５５の膜厚Ｗ１６を熱酸化膜２１の膜厚Ｗ５よりも薄くして、孔１２をシリコン膜５５で完全に充填しなくてもよい。この場合には、絶縁膜６を形成する際に半導体膜３５の上面も熱酸化されるため、半導体装置完成後の半導体膜３５の膜厚Ｗ３は、形成直後の半導体膜３５の膜厚、つまりシリコン膜５５の膜厚Ｗ１６よりも熱酸化で消費された分だけ小さくなる。
【００６３】
実施の形態４．
図２０〜２４は本発明の実施の形態４に係る半導体装置の製造方法を工程順に示す断面図であって、図１の矢視Ａ−Ａに相当する位置での断面図である。以下に図２０〜２４を参照して本実施の形態４に係る半導体装置の製造方法について説明する。
【００６４】
まず上述の実施の形態１に係る製造方法を用いて図４に示される構造を得る。そして、図２０に示されるように、保護膜２５をマスクに用いて、溝４によって露出された半導体基板１００を等方性ウェットエッチング法にてエッチングする。これにより、溝４によって露出されている半導体層３及び化合物半導体層２が部分的に除去されて、溝４の深さと幅が広がり、等方性エッチング後の溝４の幅Ｗ８が開口部２２ａの幅Ｗ７よりも広くなる。つまり、開口部２２ａよりも幅の広い溝４が半導体基板１００に形成される。このときの等方性ウェットエッチング法では、例えばアンモニア・過酸化水素水溶液などが用いられる。
【００６５】
次に図２１に示されるように、実施の形態１に係る製造方法と同様にして、選択エピタキシャル成長法を用いて溝４の表面上に半導体膜５を形成する。このとき、半導体膜５の膜厚Ｗ６を調整することにより、半導体膜５の互いに対向する内側面の間の距離Ｗ９を開口部の幅Ｗ７と同じに設定する。なお実施の形態１と同様に、半導体膜５にボロン、インジウム、窒素、リン、ヒ素、アンチモンなどの不純物を添加しても良いし、素子形成領域６０の導電型とは逆の導電型の不純物をイオン注入法により導入してもよい。
【００６６】
次に図２２に示されるように、実施の形態１に係る製造方法と同様にして、半導体膜５の露出面を熱酸化して、半導体膜５上に絶縁膜６を形成する。そして、図２３に示されるように、溝４を充填する絶縁膜７を絶縁膜６上に形成して、保護膜２５を除去する。これにより、溝４と、半導体膜５と、絶縁膜６，７とから成る素子分離構造１０ｄが完成する。その後、実施の形態１に係る製造方法と同様にしてＭＯＳトランジスタ５０を形成する。
【００６７】
このように本実施の形態４に係る半導体装置の製造方法によれば、半導体基板１００に対して異方性エッチングを行って溝４を形成した後に、溝４によって露出された半導体基板１００に対して等方性エッチングを行っているため、素子分離構造１０ｄの溝４の幅Ｗ８を、保護膜２５の開口部２２ａの幅Ｗ７よりも大きくすることができる。従って、設計ルール等の制約により、保護膜２５の開口部２２ａの幅Ｗ７をあらかじめ大きくできない場合であっても、開口部２２ａの幅Ｗ７よりも溝４の幅Ｗ８を大きくすることができるため、絶縁膜７を溝４に充填し易くなる。従って、溝４が絶縁膜７で完全に埋まらないことによる素子分離特性の劣化を抑制することができる。
【００６８】
実施の形態５．
図２４は本発明の実施の形態５に係る半導体装置の構造を示す断面図であって、図１の矢視Ａ−Ａに相当する位置での断面図である。本実施の形態５に係る半導体装置は、上述の実施の形態１において、基本的には半導体膜２３を更に備えるものである。
【００６９】
半導体膜２３は、例えばシリコン膜から成り、各素子形成領域６０における半導体層３の上面上に設けられている。ＭＯＳトランジスタ５０のソース領域５１及びドレイン領域５２は、半導体膜２３及び半導体基板１００に設けられている。ソース領域５１とドレイン領域５２とは、半導体膜２３及び半導体層３を貫通し、化合物半導体層２の内部にまで達している。ＭＯＳトランジスタ５０のゲート電極５３は、ソース領域５１とドレイン領域５２とで挟まれた半導体膜２３の上面上に、ゲート絶縁膜５４を介して形成されている。また、ゲート電極５３は、素子形成領域６０間の素子分離構造１０ａ上にも設けられている。
【００７０】
半導体膜２３は、半導体層３と同様に引っ張り歪を有しており、半導体層３とともにＭＯＳトランジスタ５０のチャネルとして機能する。その他の構造については実施の形態１に係る半導体装置と同じであるためその説明は省略する。
【００７１】
このように本実施の形態５に係る半導体装置では、素子形成領域における半導体層３の上面上に半導体膜２３が設けられているため、素子分離構造１０ａの製造過程で半導体層３の厚みが減少する場合であっても、その減少分を半導体膜２３で補償することができる。
【００７２】
実施の形態１で説明したように、半導体層３の上面を熱酸化して保護膜２５の熱酸化膜２１を形成しているため、半導体層３の厚みは、熱酸化膜２１を形成する前よりも減少する。この減少分を見込んで予め半導体層３の厚みを大きくしておくことが考えられるが、「臨界膜厚」と呼ばれる、歪Ｓｉ層が無欠陥のままで形成されるための膜厚条件が存在するため、半導体層３の厚みをそれ以上よりも大きくできない。
【００７３】
更に、正孔あるいは電子の移動度を向上するために歪量を増加すると、上記臨界膜厚は減少する傾向にあるため、移動度の向上と半導体層３の厚みの向上とは相反する関係にある。従って、移動度を向上させるために半導体層３の歪量を増加させた場合には、臨界膜厚が減少し、半導体層３の厚みを大きくできない。このような状況で、素子分離構造１０ａの形成過程で、半導体層３の厚みが減少すると、ＭＯＳトランジスタ５０のソース領域５１及びドレイン領域５２やゲート電極５３形成時に、半導体層３の厚みが十分でなく、ＭＯＳトランジスタ５０の性能が劣化する可能性がある。
【００７４】
しかしながら、本実施の形態５では、半導体層３の厚みの減少分を半導体膜２３で補償することができるため、半導体層３及び半導体膜２３で形成される半導体領域の厚みを臨界膜厚まで厚くすることができる。従って、ＭＯＳトランジスタ５０の十分なチャネルを確保することができ、ＭＯＳトランジスタ５０の性能劣化を防止することができる。
【００７５】
次に図２４に示される半導体装置の製造方法について説明する。図２５は本実施の形態５に係る半導体装置の製造方法を示す断面図であって、図２４と同様に図１の矢視Ａ−Ａに相当する位置での断面図である。
【００７６】
まず実施の形態１に係る製造方法を用いて、図８に示される構造を得る。そして保護膜２５を除去する。次に、半導体膜５を形成した際の条件と同様の条件において選択エピタキシャル成長法を用いて、素子形成領域６０における半導体層３の上面上に半導体膜２３を形成する。そして、ＭＯＳトランジスタ５０のウェル領域（図示せず）と、ゲート絶縁膜５４と、ソース領域５１及びドレイン領域５２と、ゲート電極５３とを順次形成して、複数の素子形成領域６０のそれぞれにＭＯＳトランジスタ５０を形成する。これにより、図２４に示される半導体装置が得られる。
【００７７】
このように本実施の形態５に係る半導体装置の製造方法によれば、素子分離構造１０ａを形成した後に、半導体層３の上面上に半導体膜２３を形成しているため、素子分離構造１０ａの製造過程で、半導体層３の厚みが減少する場合であっても、その減少分を半導体膜２３で補償することができる。そのため、半導体層３及び半導体膜２３で形成される半導体領域の厚みを臨界膜厚まで厚くすることができる。従って、ＭＯＳトランジスタ５０の十分なチャネルを確保することができ、ＭＯＳトランジスタ５０の性能劣化を防止することができる。
【００７８】
なお本実施の形態５では、半導体膜２３の形成は、ＭＯＳトランジスタ５０のウェル領域の形成前に行っていたが、その替わりにウェル領域の形成後に行っても良い。また、半導体膜２３を２層構造にして、ＭＯＳトランジスタ５０のウェル領域の形成前後に、半導体層３の上面上に形成しても良い。
【００７９】
【発明の効果】
この発明の半導体装置によれば、溝の表面に形成された半導体膜上に第１の絶縁膜が設けられているため、半導体膜を熱酸化して第１の絶縁膜を形成する場合であっても、溝によって露出している化合物半導体層が直接酸化されることを抑制することができる。従って、化合物半導体層にゲルマニウム等の元素が含まれる場合であっても、かかる元素が、半導体層、化合物半導体層及び半導体膜から成る半導体領域と、第１，２の絶縁膜から成る絶縁体領域との界面に偏析することを抑制できる。その結果、半導体領域と絶縁体領域との界面での界面準位密度の増加を抑制でき、素子形成領域に設けられている半導体素子のリーク電流を低減できる。更に、第１の絶縁膜中の固定電荷の増加を抑制することができるため、半導体装置での素子分離特性が向上する。
【図面の簡単な説明】
【図１】本発明の実施の形態１に係る半導体装置の構造を示す平面図である。
【図２】本発明の実施の形態１に係る半導体装置の構造を示す断面図である。
【図３】本発明の実施の形態１に係る半導体装置の製造方法を示す断面図である。
【図４】本発明の実施の形態１に係る半導体装置の製造方法を示す断面図である。
【図５】本発明の実施の形態１に係る半導体装置の製造方法を示す断面図である。
【図６】本発明の実施の形態１に係る半導体装置の製造方法を示す断面図である。
【図７】本発明の実施の形態１に係る半導体装置の製造方法を示す断面図である。
【図８】本発明の実施の形態１に係る半導体装置の製造方法を示す断面図である。
【図９】本発明の実施の形態２に係る半導体装置の構造を示す断面図である。
【図１０】本発明の実施の形態２に係る半導体装置の構造を示す断面図である。
【図１１】本発明の実施の形態１に係る半導体装置の構造を示す断面図である。
【図１２】本発明の実施の形態２に係る半導体装置の製造方法を示す断面図である。
【図１３】本発明の実施の形態２に係る半導体装置の製造方法を示す断面図である。
【図１４】本発明の実施の形態３に係る半導体装置の構造を示す平面図である。
【図１５】本発明の実施の形態３に係る半導体装置の構造を示す断面図である。
【図１６】本発明の実施の形態３に係る半導体装置の構造を示す断面図である。
【図１７】本発明の実施の形態３に係る半導体装置の製造方法を示す断面図である。
【図１８】本発明の実施の形態３に係る半導体装置の製造方法を示す断面図である。
【図１９】本発明の実施の形態３に係る半導体装置の製造方法を示す断面図である。
【図２０】本発明の実施の形態４に係る半導体装置の製造方法を示す断面図である。
【図２１】本発明の実施の形態４に係る半導体装置の製造方法を示す断面図である。
【図２２】本発明の実施の形態４に係る半導体装置の製造方法を示す断面図である。
【図２３】本発明の実施の形態４に係る半導体装置の製造方法を示す断面図である。
【図２４】本発明の実施の形態５に係る半導体装置の構造を示す断面図である。
【図２５】本発明の実施の形態５に係る半導体装置の製造方法を示す断面図である。
【符号の説明】
２  化合物半導体層、３  半導体層、４  溝、５，２３，３５  半導体膜、５ａ  上端部、６，７  絶縁膜、１０ａ，１０ｂ，１０ｃ，１０ｄ  素子分離構造、１２  孔、１３  上面、１５  上端面、２５  保護膜、５０  ＭＯＳトランジスタ、５３  ゲート電極、５４  ゲート絶縁膜、５５  シリコン膜、６０  素子形成領域、１００  半導体基板。
【図１】
2005005580.tif 000003
【図２】
2005005580.tif 000004
【図３】
2005005580.tif 000005
【図４】
2005005580.tif 000006
【図５】
2005005580.tif 000007
【図６】
2005005580.tif 000008
【図７】
2005005580.tif 000009
【図８】
2005005580.tif 000010
【図９】
2005005580.tif 000011
【図１０】
2005005580.tif 000012
【図１１】
2005005580.tif 000013
【図１２】
2005005580.tif 000014
【図１３】
2005005580.tif 000015
【図１４】
2005005580.tif 000016
【図１５】
2005005580.tif 000017
【図１６】
2005005580.tif 000018
【図１７】
2005005580.tif 000019
【図１８】
2005005580.tif 000020
【図１９】
2005005580.tif 000021
【図２０】
2005005580.tif 000022
【図２１】
2005005580.tif 000023
【図２２】
2005005580.tif 000024
【図２３】
2005005580.tif 000025
【図２４】
2005005580.tif 000026
【図２５】
2005005580.tif 000027